(57)【要約】      （修正有）【課題】液晶体を利用してガス状試料におけるキラリティを測定する方法、及び、かかる方法を用いた測定装置の提供。【解決手段】軸線に沿って分子配向させたネマチック液晶体にジグ‐ザグの一対からなる欠陥構造を与える。このネマチック液晶体にガス状試料を導いて欠陥構造の変化を測定する。【選択図】図１
2015031605.tif 000002
【特許請求の範囲】
【請求項１】
ガス状試料におけるキラリティの測定方法であって、軸線に沿って分子配向させたネマチック液晶体にジグ‐ザグの一対からなる欠陥構造を与え、前記ネマチック液晶体に前記ガス状試料を導いて前記欠陥構造の変化を測定することを特徴とするキラリティ測定方法。
【請求項２】
前記ジグ‐ザグの一対は互いに等しい欠陥長であることを特徴とする請求項１記載のキラリティ測定方法。
【請求項３】
前記変化は前記ジグ‐ザグの一対の欠陥長差を測定することを特徴とする請求項２記載のキラリティ測定方法。
【請求項４】
前記軸線に沿って延びる溝部を互い平行になるように複数形成した基板の前記溝部に前記ネマチック液晶体を収容することを特徴とする請求項１乃至３のうちの１つに記載のキラリティ測定方法。
【請求項５】
前記基板は周期波状表面を有しこの谷部を前記溝部とすることを特徴とする請求項４記載のキラリティ測定方法。
【請求項６】
前記周期波状表面は圧縮応力により形成されていることを特徴とする請求項５記載のキラリティ測定方法。
【請求項７】
ガス状試料におけるキラリティの測定装置であって、
軸線に沿って分子配向させたネマチック液晶体にジグ‐ザグの一対からなる欠陥構造を与えて配置した基板と、
前記ネマチック液晶体に前記ガス状試料を導く導管と、
前記ネマチック液晶体における前記欠陥構造の変化を測定する測定器と、を含むことを特徴とするキラリティ測定装置。
【請求項８】
前記ジグ‐ザグの一対は互いに等しい欠陥長であることを特徴とする請求項７記載のキラリティ測定装置。
【請求項９】
前記測定器は前記ジグ‐ザグの一対の欠陥長差を測定することを特徴とする請求項８記載のキラリティ測定装置。
【請求項１０】
前記基板は前記軸線に沿って延びる溝部を互い平行になるように複数形成され、前記溝部に前記ネマチック液晶体を収容していることを特徴とする請求項７乃至９のうちの１つに記載のキラリティ測定装置。
【請求項１１】
前記基板は周期波状表面を有しこの谷部を前記溝部とすることを特徴とする請求項１０記載のキラリティ測定装置。
【請求項１２】
前記周期波状表面は圧縮応力により形成されていることを特徴とする請求項１１記載のキラリティ測定装置。
【請求項１３】
前記導管は前記ガス状試料を前記軸線に沿って前記ネマチック液晶体の表面に流すことを特徴とする請求項１２記載のキラリティ測定装置。
【発明の詳細な説明】
【技術分野】
【０００１】
本発明は、液晶の分子配向を利用してガス状物質のキラリティを測定するためのキラリティ測定方法及びキラリティ測定装置に関する。
【背景技術】
【０００２】
液体試料におけるキラリティの有無や光学純度を測定する方法がある。直接的な測定方法としては、例えば、２色性分析法や旋光度分析法など、分子の不斉場と偏光（電磁波）との特異的相互作用に基づく方法が知られている。また、間接的な測定方法としては、例えば、キラルカラムによるクロマトグラフィ法、再結晶時のキラリティの偏りを利用した再結晶法、光学分割剤を用いるジアステレオマ法、及び、酵素の不斉識別能を利用した酵素法など、キラリティを有するホストである不斉場とゲストとの特異的相互作用に基づいた測定方法も知られている。
【０００３】
更に、キラリティによって液晶体の内部構造が変化することを利用したキラルセンサも提案されている。例えば、特許文献１では、不斉炭素を主鎖の主たる構成成分としない合成螺旋高分子の水溶性の塩からなる濃厚水溶液中で発現する剛直主鎖型液晶を用いたキラルセンサが開示されている。かかる剛直主鎖型液晶は、不斉識別能を有し、キラル物質の添加量及び光学純度に依存して形成するコレステリック液晶の螺旋構造周期が変化するとし、これを利用することでキラルセンサを構成できるとしている。
【０００４】
ところで、試料がガス状物質の場合、キラル物質の濃度の希薄さなどの理由から上記したような測定方法では一般的に測定は困難であり、ガスクロマトグラフィ法が用いられることが多い。
しかしながら、ガスクロマトグラフィ法のためのガスクロマトグラフ装置は高価であり且つ試料毎に対応した安価ではないキラルカラムの選定を必要とする。更に、キラリティの有無の判定だけでも数十分以上の測定時間が必要となる。そこで、ガス状物質からなる試料についても、安価であり且つ簡便にキラリティの有無や光学純度を測定できる方法が求められている。
【０００５】
例えば、非特許文献１では、光学活性高分子としてのOctyl-Chirasil-Valを被覆した水晶振動子及び反射干渉分光法を利用したキラルガスの検出方法について述べている。また、特許文献２では、キラリティを有するアミノ酸を原料としたドライプロセスで作製される所定直径の粒状構造を均一に分散させた表面を有するスポンジ状構造のプラズマ有機薄膜を水晶振動子上に与えたキラルセンサを開示している。水晶振動子は、その上に与えられた薄膜に付着した物質のわずかな変化によってインピーダンスを大きく変化させるため、これを測定することで薄膜に付着した物質のキラリティを識別できて、更に、キラル成分混合比の相違をも識別できるのである。
【先行技術文献】
【特許文献】
【０００６】
【特許文献１】再表２００５／０８０５００号公報
【特許文献２】特開２００５−１２１５６０号公報
【非特許文献】
【０００７】
【非特許文献１】K.Bodenhofer，A.Hierlemann，J.Seemann，G.Gaulitz，B.Koppenhoefer，W.Gopel，"Chiral discrimination using piezoelectric and optical gas sensors."，Nature，387，pp.577-580 (1997)
【発明の開示】
【発明が解決しようとする課題】
【０００８】
上記したように、ガス状試料のキラリティについて安価且つ簡便に測定できることが望まれている。水晶振動子を用いることでもこれは可能であるが、特許文献１に開示されたように、液晶体を利用して液体試料だけでなくガス状試料のキラリティについても測定ができることが期待される。
【０００９】
本発明は、以上のような状況に鑑みてなされたものであって、その目的とするところは、液晶体を利用してガス状試料におけるキラリティを測定する方法の提供及びかかる方法を用いた測定装置の提供にある。
【課題を解決するための手段】
【００１０】
本発明者は、ナノ−マイクロスケールの溝（マイクロリンクル）に閉じ込めたネマチック液晶の内部に自発的に発生する配向欠陥構造（Ohzono，Fukuda，Nature Communications，3，701，(2012)。以下、「非特許文献２」と称する。）を利用することで、液体試料だけでなくガス状試料のキラリティについても測定ができることを見いだし、本発明に至った。
【００１１】
すなわち、本発明によるガス状試料におけるキラリティの測定方法は、軸線に沿って分子配向させたネマチック液晶体にジグ‐ザグの一対からなる欠陥構造を与え、前記ネマチック液晶体に前記ガス状試料を導いて前記欠陥構造の変化を測定することを特徴とする。
【００１２】
かかる発明によれば、ガス状試料のキラリティの有無や掌性について、安価且つ簡便に測定できるのである。つまり、右旋性ドメイン（領域）及び左旋性ドメイン（領域）から構成され軸線方向に延びたジグ‐ザグの一対からなる欠陥構造を与えられたネマチック液晶体の界面にキラル物質（キラル分子）を含む試料ガスを導いて暴露させ液晶体に溶入させる。すると、キラル物質は、液晶体に対して特有な右旋性ドメイン若しくは左旋性ドメインのいずれか一方のねじれ構造に対してエネルギー密度を降下させ、他方のねじれ構造に対してはエネルギー密度を上昇させる。これにより、その隣り合う右旋性ドメイン及び左旋性ドメインのエネルギー密度に差を生じさせて、その右旋性ドメイン及び左旋性ドメインの欠陥長さを変化させ、ジグ‐ザグの軸線方向への長さが変化するのである。このようなジグ‐ザグの一対からなる欠陥構造の変化を測定することでガス状試料のキラリティの有無について測定できるのである。また、旋光方向が既知のキラル物質からなるガス状参照試料の測定との比較により、掌性についても決定できる。
【００１３】
上記した発明において、前記ジグ‐ザグの一対は互いに等しい欠陥長であることを特徴としてもよい。更に、前記変化は前記ジグ‐ザグの一対の欠陥長差を測定することを特徴としてもよい。かかる発明によれば、ガス状試料の光学純度や濃度などについて安価且つ簡便に測定できるのである。つまり、安定化される右旋性ドメイン若しくは左旋性ドメインのいずれか一方を長く、他方を短くして、エネルギーを最小化する。このジグ‐ザグの一対の欠陥長差を測定することで、あらかじめ求めておいた欠陥長差と光学純度との検量線図からガス状試料の光学純度についても測定できるのである。更に、あらかじめ求めておいた欠陥長差とキラル物質濃度との検量線図からガス状試料の濃度についても測定できる。
【００１４】
上記した発明において、前記軸線に沿って延びる溝部を互い平行になるように複数形成した基板の前記溝部に前記ネマチック液晶体を収容することを特徴としてもよい。更に、前記基板は周期波状表面を有しこの谷部を前記溝部とすることを特徴としてもよい。更に、前記周期波状表面は圧縮応力により形成されていてもよい。かかる発明によれば、前記したような欠陥構造を容易に得ることができて、故に、ガス状試料の光学純度について安価且つ簡便に測定できるのである。
【００１５】
更に、本発明によるガス状試料におけるキラリティの測定装置は、軸線に沿って分子配向させたネマチック液晶体にジグ‐ザグの一対からなる欠陥構造を与えて配置した基板と、前記ネマチック液晶体に前記ガス状試料を導く導管と、前記ネマチック液晶体における前記欠陥構造の変化を測定する測定器と、を含むことを特徴とする。
【００１６】
かかる発明によれば、ガス状試料のキラリティの有無や掌性について、安価且つ簡便に測定できるのである。
【００１７】
上記した発明において、前記ジグ‐ザグの一対は互いに等しい欠陥長であることを特徴としてもよい。更に、前記変化は前記ジグ‐ザグの一対の欠陥長差を測定することを特徴としてもよい。かかる発明によれば、ガス状試料の光学純度や濃度などについて安価且つ簡便に測定できるのである。
【００１８】
上記した発明において、前記基板は前記軸線に沿って延びる溝部を互い平行になるように複数形成され、前記溝部に前記ネマチック液晶体を収容していることを特徴としてもよい。更に、前記基板は周期波状表面を有しこの谷部を前記溝部とすることを特徴としてもよい。更に、前記周期波状表面は圧縮応力により形成されていてもよい。かかる発明によれば、前記したような欠陥構造を容易に得ることができて、故に、ガス状試料の光学純度について安価且つ簡便に測定できるのである。
【００１９】
上記した発明において、前記導管は前記ガス状試料を前記軸線に沿って前記ネマチック液晶体の表面に流すことを特徴としてもよい。かかる発明によれば、ガス状試料を安定して液晶体に供給できて、精度よく測定できるのである。
【図面の簡単な説明】
【００２０】
【図１】本発明によるキラリティ測定装置を示すブロック図である。
【図２】本発明によるキラリティ測定装置の使用状態を示す（ａ）平面図、（ｂ）側面図である。
【図３】本発明によるキラリティ測定装置の要部を示す（ａ）側面図、（ｂ）平面図である。
【図４】本発明によるキラリティ測定装置の要部の製造工程を示す図である。
【図５】液晶体の構造欠陥について透過型偏光顕微鏡にて偏光方向を変えて観察した写真である。
【図６】（ａ）液晶体の欠陥構造、及び、（ｂ）Ａ１断面の左旋性ねじれ、（ｃ）Ａ２断面の右旋性ねじれを示す図である。
【図７】対称状態から非対称状態に変化させた液晶体の欠陥構造の透過型偏光顕微鏡の写真である。
【図８】非対称状態に変化させた液晶体の欠陥構造の透過型偏光顕微鏡の写真である。
【図９】キラル物質の光学純度の評価のためのｅｅｖ％とｅｅｚ％との関係を示すグラフである。
【図１０】キラル物質の濃度の評価のための相対濃度とｅｅｚ％との関係を示すグラフである。
【発明を実施するための形態】
【００２１】
本発明による実施例の１つであるキラリティ測定装置１について、図１乃至図５を用いて説明する。
【００２２】
図１及び図２に示すように、キラリティ測定装置１は、基板１０の上に所定の配向処理をされて配置されたネマチック液晶体１２と、これに被測定物質を含むガス状試料３０を供給する試料供給部２１と、基板１０上の液晶体１２の変化を光学的に測定する光学測定部２３から構成される。
【００２３】
図３を併せて参照すると、基板１０の表面には、軸線Ｍと平行な複数の波状の周期溝１０ａが形成されている。周期溝１０ａは、非特許文献２に述べられているように、その内部にある液晶体１２のジグ‐ザグ状の欠陥構造を一定の周期長で与え得るものである。つまり、特に限定はされないが、周期溝１０ａの幅は、数μｍ程度であり、好ましくは５μｍから５０μｍ程度、周期溝１０ａの深さは、最大部で数μｍ程度、好ましくは、５００ｎｍから５μｍ程度である。
【００２４】
周期溝１０ａの内部には、既知のネマチック液晶材料、例えば、シアノビフェニル系材料、シアノフェニルシクロヘキシル系材料、及びその混合物からなるネマチック液晶材料を選択して液晶体１２として導入される。なお、シアノビフェニル系材料では、低い飽和蒸気圧のため耐久性が高く好ましい。
【００２５】
かかる液晶体１２を与えられた基板１０の製造方法については、非特許文献２に開示されている方法を用い得る。すなわち、簡便には、図４を参照すると、平板状の基板に１軸圧縮応力（圧縮ひずみ）を与え、これにより誘起される表面座屈を利用して、周期溝１０ａを有する基板１０を得る。かかる異方的なサイン波形状の凹凸構造の上から周期溝１０ａに沿って、つまり軸線Ｍに沿って所定の液晶材料を塗布する。なお、上記した幅と深さの周期溝１０ａであれば、１つの周期溝１０ａに導入される液晶体１２の体積は１ｐｌ程度である。
【００２６】
図１及び図２に戻ると、試料供給部２１は、基板１０の表面の周期溝１０ａ及びその内部の液晶体１２に沿って、すなわち、軸線Ｍに沿ってガス状試料３０を噴流として供給するシリンジ２１ａと、その内部に充填されたガス状試料３０を押し出すためのシリンジピン２１ｂとを含む。シリンジ２１ａはステージ２２上に配置、固定されて、液晶体１２の気液界面をガス状試料３０のガス流に安定的に暴露させ、液晶体１２の内部にガス状試料３０を溶入させる。
【００２７】
ガス状試料３０の噴出速度は、後述する液晶体１２の欠陥構造１５を物理的に（流れ抵抗の反力によって）変形させない程度であって、ノズル先端から液晶体１２の表面までの距離、ノズル先端径、シリンジピン２１ｂの移動速度などを調整される。好ましくは、ノズル先端径は０.５〜２ｍｍ程度、噴出速度はノズル先端において１０ｍ／ｓ以下である。
【００２８】
また、シリンジ２１ａ及びシリンジピン２１ｂに換えて、パスツールピペットなどのノズル先端からガス状試料３０を噴出させ得る器具を用い得る。更に、ガス状試料３０の容量を多く得られる場合にあっては、試料供給部２１は、一定体積を有する小型チャンバーとこの内部をガス状試料３０で置換できる装置の如きであっても良い。
【００２９】
光学測定部２３は、ガス状試料３０を導入された基板１０上の液晶体１２を光学的に測定するための光学測定装置であり、典型的には、偏光顕微鏡である。顕微鏡における観察領域は、後述するような単一のジグ‐ザグ状の欠陥構造１５が少なくとも１つ存在する領域であり、一般的には、数十ミクロン平方メーター程度以上である。
【００３０】
上記したように、ナノ-マイクロスケールの１次元的である溝である周期溝１０ａの内部にネマチック液晶材料からなる液晶体１２を導入すると、液晶体１２は周期溝１０ａに沿った軸線Ｍ方向に所定の配向をする。図５には、ジグ‐ザグ状の欠陥構造１５を与えた液晶体１２の透過型偏光顕微鏡による写真を示した。ここでは偏光方向を変えて撮像している。かかる写真から、ジグ‐ザグ状の欠陥構造１５のジグ‐ザグのそれぞれの変化を測定できて、キラリティの有無や掌性を判断できる。また、「ジグ」及び「ザグ」のそれぞれの長さ変化も測定できて、ガス状試料３０の光学純度について測定でき得るのである。詳細は後述する。
【００３１】
以上、キラリティ測定装置１によれば、既存のガスクロマトグラフィなどのガス分離分析装置や、匂いかぎ感能試験部（スニッフィング）からの分離ガスの分析にも組み合わせることができる。また、簡便且つ小型にできる故、野外でのその場評価にも利用可能である。また、液晶体１２を与えた基板１０は、リソグラフィ技術などを用いず簡便且つ安価に作成でき、使い捨てチップとして利用することも可能となる。
【００３２】
次に、上記したキラリティ測定装置１におけるキラリティ測定方法について、図６乃至図８を用いて説明する。
【００３３】
図６には、周期溝１０ａの内部の液晶体１２の構造を模式的に示した。図６（ａ）に示すように、周期溝１０ａの表面の液晶分子１２ａの配向方向が軸線Ｍと略直交し、且つ、基板１０の主面と平行な場合、液晶体１２に形成される軸線Ｍ方向に沿った線欠陥が周期的に折れ曲がったジグ‐ザグ状の欠陥構造１５を与えられる。ここで、後述するような定量分析を行う場合など、より測定の信頼性を高めるには、複数単位のジグ‐ザグ状の欠陥構造１５を有するとともに、その１単位の「ジグ」の長さＬ１と「ザグ」の長さＬ２とを正確に等しくなるよう、ネマチック液晶材料を調製し周期溝１０ａを作製する。
【００３４】
試料供給部２１からキラル（光学活性）物質を含むガス状試料３０を液晶体１２の気液界面に噴流として導入すると、ガス状試料３０はキラル物質とともに液晶体１２へと溶け込む。これにより、液晶体１２のネマチック液晶弾性変形の１つであるねじれ弾性変形の対称性を崩す力が働く。
【００３５】
図７の透過型偏光顕微鏡による写真を併せて参照すると、ジグ‐ザグ状の欠陥構造１５は、初期状態から右旋性若しくは左旋性に変化する。
【００３６】
つまり、ジグ‐ザグ状の欠陥構造１５の「ねじれ状態」を安定にするよう、エネルギー密度が「ジグ」及び「ザグ」の一方で下がり、他方で上がろうとする。初期状態で等しかったジグ‐ザグ状の欠陥構造１５は、左旋性ねじれ（図６（ｂ）及び図７参照）若しくは右旋性ねじれ（図６（ｃ）及び図７参照）に対応するように、欠陥長さＬ１とＬ２とを変化させ対称性が崩れるのである。
【００３７】
図８に示すように、左旋性ｌ（−）が長くなり、右旋性ｌ（＋）が短くなると、Ｌ１とＬ２の長さの差に対応する（ｌ（−）−ｌ（＋））として現れる構造非対称性を光学測定部２３で測定することで、キラリティの有無や掌性を判断できるともに、ガス状試料３０中のキラル物質の光学純度、その濃度について測定できる。ここで、液晶体１２は非光学活性のネマチック液晶材料であって被測定物質以外のキラル物質の合成を必要とせず、またこの固定化を必要としない。
【００３８】
なお、観察後、ガス状試料３０の導入を停止し一定時間放置すると、溶け込んでいたガス状試料３０は再び気相に蒸発し、ジグ‐ザグ状の欠陥構造１５の非対称性は解消される。これにより、再度の測定が可能となる。かかる初期化工程は、空気などのアキラルなガスを導入することや、温度を高めることで迅速にでき得る。
【００３９】
以上において、ジグ‐ザグ状の欠陥構造１５の変化は、ガス状試料３０の溶け込み後、光学測定部２３で数秒以内に観察可能である。ナノ-マイクロスケールの１次元的である溝である周期溝１０に閉じ込められた液晶体１２は微小量であり、かかる液晶体１２中を典型的には分子量３００以下のキラル物質が拡散するには、数ｍｓ程度で十分であり、肉眼での観察であっても瞬時に検知できる。また、ジグ‐ザグ状の１単位における長さＬ１及びＬ２の変化は、偏光顕微鏡にてクロスニコル条件下での暗線変化を観察しても、パラレルニコル条件下で直接、暗線として見える欠陥線を観察しても良い。更に、クロスニコル条件下で、鋭敏色板を挿入することで、ジグ‐ザグ状の各ドメインが青と橙色などの異なる色彩で観察されて、識別が容易となる。
【００４０】
また、原理的には、最低限必要なジグ‐ザグ状の欠陥構造１５は、対となる「ジグ」「ザグ」の１対であるが、これが複数であれば精度を高めることができる。その場合であっても、液晶体１２の体積をそれほど大きく変化させず、上記した利点を損なうことはない。
【００４１】
更に、光学純度などを定量化するには、試料供給部２１によるガス状試料３０の供給速度を制御する必要がある。一方、キラリティの有無といったセンサやその掌性の測定のみであれば、かかる制御は不要であり、手動によりスポイト等を用いてガス状試料３０を液晶体１２の気液界面に吹きつけるだけでよい。また、温度はジグ‐ザグ状の欠陥構造１５が維持されるネマチック液晶相を維持できる範囲で一定であればよい。
【００４２】
更に、ガス状試料３０が単一物質のラセミ混合物である場合、あらかじめ掌性と長くなるジグ‐ザグ状の欠陥構造１５の掌性方向を得ておけば、掌性については即座に測定できる。また、光学純度の算定等の定量分析には、図８のような画像から欠陥構造１５の対称性を定量評価し、光学純度のみ異なる同じ物質において同じ条件（噴出速度及び試料量）で検量線を作製し、光学純度を決定できる。これについては後述する。
【００４３】
更に、測定可能なキラル物質は、液晶体１２において欠陥構造１５の変化を誘発する程度に十分な量だけ溶け込み可能な物質であることが必要である。一方、その濃度が高すぎ又は溶け込みが多くなりすぎる場合、溶質誘起相転移点降下によって液晶体１２が等方相へ相転移したり、欠陥構造１５の対称性変化を観察できなくなってしまう。かかる場合、空気などのアキラルなガスで希釈して観察が可能となる。
【００４４】
以上において、ジグ‐ザグ状の欠陥構造１５を有しない液晶体、例えば、上記したようなナノ-マイクロスケールの１次元的である溝でない液滴で与えられる液晶体にガス状試料３０を接触させても、原理上は、ガス状試料３０は液晶体に溶け込み、キラル物質が液晶体の配向にマクロ的な「ねじれ」を誘発するであろう。しかしながら、かかる液晶体のねじれの周期は、一般の揮発性の光学活性な有機化合物では数百μｍから数ｍｍ以上と大きいため、誘発された「ねじれ」を光学的に測定することは、特に、通常の顕微鏡などでは困難である。
【００４５】
一方、本実施例では、ねじれ方向を異にし、且つ同じ長さのドメインを有する欠陥構造１５をあらかじめ与え、キラル物質の溶け込みで各ドメインに対するねじれ弾性エネルギー密度をねじれ方向に応じて上昇させ若しくは降下させる。これにより、隣り合うドメイン間にエネルギー密度差を生じさせ、等しい長さだったドメインの長さを維持できなくなると、その長さを変化させるのである。結果的に、溶け込んだキラル物質に対応したねじれ方向の対称性の破れを敏感に測定できるのである。
【００４６】
上記した実施例でガス状物質３０として含まれ得る常温常圧で揮発性のキラル物質は、液晶体１２への溶解性や飽和蒸気圧等により適宜定められ得るが、光学活性テルペン類やその置換体などが代表的である。また、２,３-ブタンジオール、１-フェニルエチルアミン、１-フェニルエタノール、α-ピネン、３-カレン、β-ピネン、カルボン、カルベオール、メントン、リモネン、α-テルピネオール、ボルネオール、リナロール、テルピネン-４-オール、β-シトロネロール、δ-デカノラクトン、トランス-カリオフィレン、イブプロフェン、２-ブタノール、カンフェン、α-ツヨン、フェンコン、ローズオキサイド、メントール、メンチルオキサイド、メンチルアセテート、α-ビサボロール、などの置換若しくは類似体の化合物を挙げ得る。
【００４７】
[測定例１]  キラリティの有無及び掌性の特定
非特許文献２に従って、幅１３μｍ、深さ１.５μｍの周期溝１０ａを有する基板１０にネマチック液晶材料であるペンチルシアノビフェニル（５ＣＢ）からなる液晶体１２を与えた。
【００４８】
シリンジ２１ａは、チューブ軸方向を基板１０の主面に対して角度１４＋／−５度となるようにステージ２２上に固定された。なお、シリンジ２１ａは、内径０.５ｍｍ、長さ５０ｍｍのテフロン（登録商標）チューブであって、容量５ｍｌである。シリンジ２１ａの基板１０側のノズル先端と反対側には、外径０.５ｍｍのシリンジピン２１ｂを挿入し、電動インジェクタを用いてシリンジ２１ａに予め導入しておいたガス状試料３０を０.００７〜０.７ｍｌ／ｓの一定速度で噴出させ、基板１０に吹き付けた。シリンジ２１ａのノズル先端から１＋／−０.２ｍｍの位置で欠陥構造１５を偏光顕微鏡にて観察した。観察は、クロスニコル条件で鋭敏板を挿入し、青と橙色で着色されたジグ‐ザグ状の欠陥構造１５の各ドメインの割合の変化を測定した。
【００４９】
なお、ガス状試料３０は、光学純度を９５％以上とした市販試薬であり、これを約０．５ｍｌ〜５ｍｌずつ試料瓶（１０〜４０ｍｌ）に密封し、２４時間以上静置して平衡化し、そのヘッドスペースから２ｍｌをシリンジに分取し使用した。
【００５０】
ここで、揮発性ガスのキラル物質としては、２，３-ブタンジオール、１-フェニルエチルアミン、１-フェニルエタノール、α-ピネン、３-カレン、β-ピネン、カルボン、カルベオール、メントン、リモネン、α-テルピネオール、ボルネオール、リナロール、テルピネン-４-オール、β-シトロネロール、δ-デカノラクトン、トランス-カリオフィレン、イブプロフェン、２-ブタノール、カンフェン、α-ツヨン、フェンコン、ローズオキサイド、メントール、メンチルオキサイド、メンチルアセテート、α-ビサボロールを用いた。また、参照実験として、非キラル物質である類似揮発性ガスのｐ-メンタン、バニリンを用いた。
【００５１】
その結果、ｐ-メンタン、バニリンの場合、右旋性及び左旋性を表す各ドメインの長さ変化は観察されなかった。一方、キラル物質を含むガス状試料３０では、視覚的に判断可能な右旋性及び左旋性を表す各ドメインの長さ変化がガス状試料３０を基板１０に吹きつけ開始後、５秒以内に観測された。
【００５２】
ここで、右旋性及び左旋性の符号をそれぞれ（＋）及び（−）と定義すると（図８参照）、各物質における旋性方向及び長く変化したドメインの旋性方向、すなわち、液晶体１２中に誘発されたねじれ方向との関係が明らかとなる。（旋性方向の符合）×（液晶に誘発された旋性方向の符合）について、正の物質は、２，３-ブタンジオール、１-フェニルエチルアミン、１-フェニルエタノール、α-ピネン、３-カレン、β-ピネン、カルボン、カルベオール、メントン、リモネン、α-テルピネオール、ボルネオール、リナロール、テルピネン-４-オール、β-シトロネロール、δ-デカノラクトン、トランス-カリオフィレン、イブプロフェンであった。また、負の物質は、２-ブタノール、カンフェン、α-ツヨン、フェンコン、ローズオキサイド、メントール、メンチルオキサイド、メンチルアセテート、α-ビサボロールであった。この結果を利用して、旋性方向の符合が不明である純粋物質の旋性方向について、液晶体１２に誘発される旋性方向の符合から特定でき、掌性が特定される。
【００５３】
[測定例２]  光学純度の評価
測定例１において、旋性を互いに反対とするリモネンを所定の割合で混合したガス状試料３０を調製し測定を行った。
【００５４】
ここで、ガス状試料３０の光学純度は、
ｅｅｖ％＝１００×（ｃ（＋）−ｃ（−））／（ｃ（＋）＋ｃ（−））
で定義され、−１００から＋１００までの１１種類のガス状試料３０を調製した。また、シリンジ２１ａのノズル先端からのガス状試料３０の噴出速度を０.０６６ｍｌ／ｓとし、ガス状試料３０の噴出開始から４秒経過後の偏光顕微鏡による画像を取得した。取得した画像を画像解析して、隣り合う６つのドメインについて、右旋性ドメインの長さｌ（＋）と左旋性ドメインの長さｌ（−）を求めた。
【００５５】
構造非対称性の程度は、
ｅｅｚ％＝１００×（ｌ（＋）−ｌ（−））／（ｌ（＋）＋ｌ（−））
で定義した。
【００５６】
図９にｅｅｖ％とｅｅｚ％との関係を示した。ｅｅｖ％に対応してｅｅｚ％が変化している。つまり、光学純度の不明であるリモネン混合ガスを上記したと同様の測定を行ってｅｅｚ％を得ることで、図９を検量線として光学純度を決定できるのである。
【００５７】
[測定例３]  濃度の評価
測定例１において、飽和濃度に対する相対濃度を変化させたガス状試料３０を調製し測定を行った。
【００５８】
ガス状試料３０は、９５％以上の光学純度のβ-ピネン、カルボン、リモネン、テルピネン-４-オール、メントールの平衡飽和気体を空気と所定の割合で混合して調製した。また、液晶材料はメルク（ＭＥＲＣＫ）社製のＬＺＩ-１１３２を用い、ガス状試料３０の噴出速度を０.３３ｍｌ／ｓとした。測定例２と同様に、ガス状試料３０の噴出開始から４秒経過後の偏光顕微鏡による画像を取得し、これを画像解析して、隣り合う６つのドメインについて、右旋性ドメインの長さｌ（＋）と左旋性ドメインの長さｌ（−）を求めた。
【００５９】
図１０に相対濃度とｅｅｚ％との関係を示した。相対濃度が上昇すると、ｅｅｚ％も上昇する。上昇の程度は物質によって異なる。つまり、キラル物質の濃度が不明な場合にあっては、ｅｅｚ％を測定し、図９を検量線として飽和濃度に対する相対濃度を決定できるのである。
【００６０】
以上、本発明による実施例及びこれに基づく変形例を説明したが、本発明は必ずしもこれに限定されるものではなく、当業者であれば、本発明の主旨又は添付した特許請求の範囲を逸脱することなく、様々な代替実施例及び改変例を見出すことができるであろう。
【符号の説明】
【００６１】
１        キラリティ測定装置
１０      基板
１０ａ    周期溝
１２      液晶体
１５      欠陥構造
２１      試料供給部
２３      光学測定部
３０      ガス状試料
【図１】
2015031605.tif 000003
【図２】
2015031605.tif 000004
【図３】
2015031605.tif 000005
【図４】
2015031605.tif 000006
【図５】
2015031605.tif 000007
【図６】
2015031605.tif 000008
【図７】
2015031605.tif 000009
【図８】
2015031605.tif 000010
【図９】
2015031605.tif 000011
【図１０】
2015031605.tif 000012